(57)【特許請求の範囲】
【請求項１】
金属部材の表面に、その金属部材の一部が塑性流動した組織形態の突起を有し、該突起が、一方が開口し高さ方向に延びる中空部を有する共に突起の外形面と中空部の内形面が異なった金属部品において、
前記突起は、内形面を形成する内部領域が外形面を形成する表面領域に比べて微細化された組織形態を備え、前記突起の高さ方向と直角をなす断面が、真円の内形および楕円の外形形状であり、真円の内形および円形部と円形部の一部に形成された直線部との外形形状であり、真円の内形および円形部と円形部の一部に形成された切欠け部との外形形状であり、真円の内形および十字形の外形形状であり、真円の内形および４角の外形形状であり、真円の内形および６角の外形形状であり、真円の内形および８角の外形形状であり、または真円の内形および１２角の外形形状であること
を特徴とする突起を有する金属部品。
【請求項２】
請求項１に記載された突起を有する金属部品において、前記突起は、真円の内形形状が中空部であり、該中空部が有底で一方向に開口することを特徴とする金属部品。
【請求項３】
請求項１に記載された突起を有する金属部品において、前記突起は、真円の内形形状が中空部であり、該中空部が両方向に開口することを特徴とする金属部品。
【請求項４】
中空部が形成された加工治具が金属部材上に載置され、先端面が平坦な回転ツールを、前記加工治具に形成された中空部内を案内して前記金属部材に当接させ、前記回転ツールが前記金属部材に加圧した状態で回転されて、金属部材と前記金属部材の表面にそれと同一材料で一体に形成され、前記回転ツールと前記金属部材との摩擦熱によって生じる前記金属部材の塑性流動によって形成された突起を有する金属部品の形成方法において、
所定の押圧力、所定の回転数で前記回転ツールの先端面が前記金属部材に当接され、該当接に対応し、表面領域の金属材料が微細化された組成で、高温化された形態とされ、内部領域の金属材料がその組成を維持されながら塑性流動可能な形態として共に前記加工治具に形成された中空部内であって前記加工治具と前記回転ツールとの間に塑性流動させて、前記突起を形成するものであって、
該突起の内形面を形成する内部領域を、外形面を形成する表面領域に比べて微細化された組織形態に形成し、前記突起の高さ方向と直角をなす断面を、前記加工治具に形成された中空部および前記回転ツールに形成された円筒状外形部に対応して、真円の内形および楕円の外形形状に、真円の内形および円形部と円形部の一部に形成された直線部との外形形状に、真円の内形および円形部と円形部の一部に形成された切欠け部との外形形状に、真円の内形および十字形の外形形状に、真円の内形および４角の外形形状に、真円の内形および６角の外形形状に、真円の内形および８角の外形形状に、または真円の内形および１２角の外形形状にすること
を特徴とする突起を有する金属部品の形成方法。
【発明の詳細な説明】
【技術分野】
【０００１】
本発明は突起を有する高機械強度の金属部品および金属部材表面にそれと同一材料の突起を摩擦攪拌プロセス技術により形成する方法に関する。
【背景技術】
【０００２】
金属部材の表面に中実の突起を形成することは、位置決め手段、支持手段、固定・固着手段、冷却手段として広く使用されており、携帯電話やモバイルパソコンなどの携帯型情報端末、家電製品、自動車部品、鉄道用車両等において不可欠の技術になっている。金属部材の表面に中実の突起を形成する方法としては、突起を予め準備しておいて金属部材に溶接、ろう付け、固相接合する方法、摩擦接合する方法、金型を用いてプレス加工する方法が知られ使用されている。溶接、ろう付けする方法は製造工数が増えコスト高になること及び軽量化という観点で使用される傾向にあるマグネシウム、マグネシウム合金及びアルミニウム、アルミニウム合金には適用できないという問題があり、摩擦接合する方法は寸法精度が悪いという問題があり、プレス加工する方法は金属部材が小型化、薄板化かつ複雑化すると適用できないという問題がある。
【０００３】
金属部材の表面に中実の突起を形成する技術として、凹部を形成した第２物体（金型）上にアルミニウムの第１物体を置き、第１物体に摩擦熱発生攪拌手段を当接して両者間で相対移動を生じさせて摩擦熱を発生し、これによって第１物体を非溶融状態で塑性流動を生じさせ、第１物体に第２物体の凹部に相当する凸部を転写する摩擦攪拌成型方法（特許文献１）及び一対の上下金型の間に素材板を狭圧して加熱することにより、素材板の一部を金型の凹部内へ塑性流動させて凸部を形成するマグネシウム合金部品の製造方法（特許文献２）が提案されている。前者の摩擦攪拌成型方法は熱源を必要とせず摩擦熱を利用して生じる塑性流動を用いて攪拌手段とは反対側に配置した金型に形成した凹部を充填するものであり、上記した問題点を解消できる。しかしながら、この方法で形成した突起は機械的特性（強度と延性）が低く実用上の問題が残っている。その理由は、本発明者らの確認したところによれば、組織が微細化する領域は第１物体の摩擦熱発生攪拌手段によって摩擦攪拌されている領域であり、それから離れた領域に第２物体に形成した凹部が位置しており、突起部分の組織の微細化が図られていないことにある。更に、薄板（〜２ｍｍ厚）に直径３ｍｍ以上、高さ５ｍｍ以上の突起をこの方法により形成することは難しい。後者の製造方法は溶接、ろう付けが出来ないマグネシウム合金部材に凸部を形成することを可能にするもので上記した問題点を解消できる。しかしながら、この方法は上金型と下金型に夫々ヒ−ターを内蔵し、ヒーターによる加熱によって塑性流動を生じさせるものであり、熱エネルギーを必要とすることの他に突起の機械的特性が低いという問題を有している。その理由は、攪拌を用いないで生じる塑性流動では生じる歪みエネルギーが小さく組織の微細化が充分に図れないことにある。
【先行技術文献】
【特許文献】
【０００４】
【特許文献１】特開２００２−２５６４５３号
【特許文献２】特開２００４−３３７９３５号
【発明の概要】
【発明が解決しようとする課題】
【０００５】
本件出願の発明者は、本件出願の親出願（特願２０１０−５６８８）で、外周にねじ溝を有する円柱部を突設した加工治具の前記円柱部が突設された側に前記円柱部が貫通する孔部を有する金属部材が載置され、前記加工治具の前記円柱部より大径の孔部を有し、該孔部の先端部が平坦な回転ツールを前記金属部材上に当接するように載置し、前記回転ツールが前記金属部材に加圧した状態で回転され、金属部材と前記金属部材の表面にそれと同一材料で一体に形成され、前記先端部が平坦な回転ツールと前記金属部材の摩擦熱で生じる前記金属部材の塑性流動によって形成された突起が、前記塑性流動で前記突起の外周面に形成された真円面と、前記塑性流動で前記突起の内周面に、前記加工治具のねじ溝と螺着状態を形成し、かつ螺着を解除する方向に形成されたねじ溝とを有し、両方が開口し高さ方向に伸びる中空部を有すると共に前記突起の外形状と前記中空部の内形状が異なった状態の前記両形状の真円面とねじ溝が露出され、前記突起の前記金属部材の表面領域が他の領域より微細化された組織であることを特徴とする突起を有する金属部品を提案した。この提案によれば、ねじ溝が露出された金属部品が形成される。本発明の応用は、ねじ溝が露出された金属部品に限定さない。
【０００６】
本発明の目的は、金属部材にそれと同一材料からなり突起を形成するものであって、高さ方向に伸びる中空部を有し、金属部材の塑性流動によって形成される突起形成の特性を活かすことで、外形形状の断面がねじ状の形態のようなねじ機能以外の多様な形状の、突起を持つ金属部品を簡便に形成することにある。
【課題を解決するための手段】
【０００７】
本発明は、中空部が形成された加工治具が金属部材上に載置され、円筒状中空部を有し、先端面が平坦な回転ツールを、前記加工治具に形成された中空部内を案内して前記金属部材に当接させ、前記回転ツールが前記金属部材に加圧した状態で回転されて、金属部材と前記金属部材の表面にそれと同一材料で一体に形成され、前記回転ツールと前記金属部材との摩擦熱によって生じる前記金属部材の塑性流動によって形成された突起を有する金属部品において、
所定の押圧力、所定の回転数で前記回転ツールの先端面が前記金属部材に当接され、該当接に対応し、表面領域の金属材料が微細化された組成で、高温化された形態とされ、内部領域の金属材料がその組成を維持されながら塑性流動可能な形態とされて共に前記加工治具に形成された中空部内であって前記加工治具と前記回転ツールとの間に塑性流動されて、前記突起が形成され、
前記突起は、外形面を形成する表面領域が、内形面を形成する内部領域に比べて微細化された組織形態とされ、突起の高さ方向と直角をなす断面が、真円の内形および楕円の外形形状に、真円の内形および円形部と円形部の一部に形成された直線部との外形形状に、真円の内形および円形部と円形部の一部に形成された切欠け部との外形形状に、真円の内形および十字形の外形形状に、真円の内形および４角の外形形状に、真円の内形および６角の外形形状に、真円の内形および８角の外形形状に、または真円の内形および１２角の外形形状に形成されること
を特徴とする突起を有する金属部品を提供する。
【０００８】
本発明は、上述された突起を有する金属部品において、前記突起は、真円の内形形状が、中空部を形成し、該中空部が有底で一方向に開口することを特徴とする金属部品を提供する。
【０００９】
本発明は、上述された突起を有する金属部品において、前記突起は、真円の内形形状が、中空部を形成し、該中空部が両方向に開口することを特徴とする金属部品を提供する。
【００１０】
本発明は、中空部が形成された加工治具が金属部材上に載置され、円筒状外形部を有し、先端面が平坦な回転ツールを、前記加工治具に形成された中空部内を案内して前記金属部材に当接させ、前記回転ツールが前記金属部材に加圧した状態で回転されて、金属部材と前記金属部材の表面にそれと同一材料で一体に形成され、前記回転ツールと前記金属部材との摩擦熱によって生じる前記金属部材の塑性流動によって形成された突起を有する金属部品の形成方法において、
所定の押圧力、所定の回転数で前記回転ツールの先端面が前記金属部材に当接され、該当接に対応し、表面領域の金属材料が微細化された組成で、高温化された形態とされ、内部領域の金属材料がその組成を維持されながら塑性流動可能な形態として共に前記加工治具に形成された中空部内であって前記加工治具と前記回転ツールとの間に塑性流動させて、前記突起を形成するものであって、
該突起の外形面を形成する表面領域を、内形面を形成する内部領域に比べて微細化された組織形態に形成し、前記突起の高さ方向と直角をなす断面を、前記加工治具に形成された中空部および前記回転ツールに形成された円筒状外形部に対応して、真円の内形および楕円の外形形状に、真円の内形および円形部と円形部の一部に形成された直線部との外形形状に、真円の内形および円形部と円形部の一部に形成された切欠け部との外形形状に、真円の内形および十字形の外形形状に、真円の内形および４角の外形形状に、真円の内形および６角の外形形状に、真円の内形および８角の外形形状に、または真円の内形および１２角の外形形状にすること
を特徴とする突起を有する金属部品の形成方法を提供する。
【００１１】
突起を有する金属部品の特徴とするところは、金属部材と金属部材の表面にそれと同一材料で一体に形成され突起を有し、突起は少なくとも一方が開口し高さ方向に伸びる中空部を有すると共に突起の外形状と中空部の内形状が異なっており、突起及びその近傍の金属部材の表面領域が他の領域より微細化された組織である点にある。突起の外形状と中空部の内形状が異なるとは、例えば、突起の外形面または中空部の内面のいずれか一方にねじ溝が形成されているもの、突起の外形面または中空部の内面のいずれか一方の突起の高さ方向と直角をなす断面が真円で、他方が真円以外の形状を有するもの、突起の外形面または中空部の内面の突起の高さ方向と直角をなす断面が略同一で、いずれか一方に突部、溝部、切欠部等が形成されているものをいう。この突起を有する金属部品は、携帯型情報端末、家電製品、自動車部品、鉄道用車両等に使用される突起部分を有する部品として使用するに適している。
【００１２】
金属部材に突起を形成する第１の方法の特徴とするところは、内周面にねじ溝を有する貫通孔を形成した加工治具を準備する工程、金属部材上に加工治具を載置する工程、加工治具の貫通孔にそれより小径の回転ツールを案内して金属部材に当接し、回転ツールを金属部材に加圧した状態で回転する工程、回転ツールと金属部材の摩擦熱によって生じる金属部材の塑性流動により、加工治具の貫通孔と回転ツールの間に金属部材を充填する工程を備える点にある。金属部材に回転ツールを押し当てて回転ツールを回転させると摩擦熱が発生し、この摩擦熱によって回転ツールに当接している金属部材の部分の温度が上昇することにより低応力下で塑性流動が発現し、金属部材の塑性流動が発現していない周囲の領域がストッパーとなり貫通孔と回転ツールとの間に形成されたねじ溝を含む隙間内へ金属部材が流れ込み、回転ツールの回転を停止すると金属部材の温度が下がり塑性流動した部分が硬化し、金属部材上に外周面にねじ溝を有する突起が形成される。塑性流動した部分が硬化すると、回転ツールを貫通孔から引き抜き、加工治具または金属部材の少なくとも一方を加工治具のねじ溝と突起のねじ溝の螺合を解除する方向に回転して、加工治具から突起を開放する。塑性流動は金属部材が固体の状態で発現するため金属部材の組織は粗大化せず、他方、回転ツールの摩擦攪拌によって突起及びその近傍の金属部材の表面領域が他の領域に比較して微細化されているため、加工中の高温状態（金属部材の融点を絶対温度で表した数値の１／２以上の温度をいう）では超塑性的流動が生じて、変形応力は小さく、塑性流動性は非常に大きい。一方、加工終了後室温に戻った時の突起の機械的強度を大きくすることができる。
金属部材に突起を形成する第２の方法の特徴とするところは、外周にねじ溝を有する円柱部を突設した加工治具を準備する工程、加工治具の円柱部が突設された側に円柱部が貫通する孔部を有する金属部材を載置する工程、加工治具の円柱部より大径の孔部を有する回転ツールを金属部材上に当接するように載置し、回転ツールを金属部材に加圧した状態で回転する工程、回転ツールと金属部材の摩擦熱によって生じる金属部材の塑性流動により、加工治具の円柱部と回転ツールの孔部との間に金属部材を充填する工程を備える点にある。金属部材に回転ツールを押し当てて回転ツールを回転させると摩擦熱が発生し、この摩擦熱によって回転ツールに当接している金属部材の部分の温度が上昇することにより低応力下で塑性流動が発現し、金属部材の塑性流動が発現していない周囲の領域がストッパーとなり加工治具の円柱部と回転ツールの孔部との間に形成されたねじ溝を含む隙間内へ金属部材が流れ込む。回転ツールの回転を停止すると金属部材の温度が下がり塑性流動した部分が硬化し、金属部材上に内周面にねじ溝を有する中空突起が形成される。塑性流動した部分が硬化すると、回転ツールを中空突起から引き離し、加工治具または金属部材の少なくとも一方を加工治具のねじ溝と中空突起のねじ溝の螺合を解除する方向に回転して、加工治具から突起を開放する。この場合においても第１の方法と同じ理由により中空突起の機械強度を大きくすることが出来る。
金属部材に突起を形成する第３の方法の特徴とするところは、所定形状の貫通孔を形成した加工治具を準備する工程、金属部材上に加工治具を載置する工程、加工治具の貫通孔に回転によって形成される形状が貫通孔と異なる形状を有する回転ツールを案内して金属部材に当接し、回転ツールを金属部材に加圧した状態で回転する工程、回転ツールと金属部材の摩擦熱によって生じる金属部材の塑性流動により、加工治具の貫通孔と回転ツールの間に金属部材を充填する工程を備える点にある。金属部材に回転ツールを押し当てて回転ツールを回転させると摩擦熱が発生し、この摩擦熱によって回転ツールに当接している金属部材の部分の温度が上昇することにより低応力下で塑性流動が発現し、金属部材の塑性流動が発現していない周囲の領域がストッパーとなり貫通孔と回転ツールとの間に形成される隙間内へ金属部材が流れ込み、回転ツールの回転を停止すると金属部材の温度が下がり塑性流動した部分が硬化し、金属部材上に外形状と内形状が異なる一端が開口した中空部有する突起が形成される。この場合においても第１の方法と同じ理由により中空突起の機械強度を大きくすることが出来る。
金属部材に突起を形成する方法を適用する金属部材としては、これらに限定されるものではないがマグネシウム合金及びアルミニウム合金が好ましい。マグネシウム合金としては、アルミニウムＡｌ、亜鉛Ｚｎ、ジルコニウムＺｒ、マンガンＭｎ、リチウムＬｉ、鉄Ｆｅ、珪素Ｓｉ、銅Ｃｕ、ニッケルＮｉ、カルシウムＣａ，希土類元素を少なくとも１種類含むマグネシウム合金が挙げられる。また、アルミニウム合金としては、銅Ｃｕ、マンガンＭｎ、珪素Ｓｉ、マグネシウムＭｇ、亜鉛Ｚｎ、ニッケルＮｉ、クロムＣｒ、チタンＴｉを少なくとも１種類含むアルミニウム合金が挙げられる。
突起形成装置は、加工される金属部材を保持する保持手段と、金属部材に当接して回転することにより摩擦熱を発生する回転ツール手段と、回転ツール手段との間に金属部材を塑性流動させて充填する円筒状の間隙を形成する加工治具と、回転ツール手段を回転駆動する手段と、保持手段及び回転ツール手段の少なくとも一方を両手段を結ぶ線上に沿って移動させる手段と、回転ツール手段を金属部材表面に押圧する手段とを具備する点にある。この突起形成装置によれば、回転ツール手段と金属部材の摩擦熱によって発現する塑性流動と、加工治具と回転ツール手段で形成される間隙形状によって、少なくとも一方が開口する中空部を有し、外形状と中空部内面形状が異なる突起を有する金属部品を例えば数秒という極く短時間で提供することが出来る。この突起形成装置は金属部材に突起を形成する単機能装置であっても、また順送プレス装置の複数の工程の中の一工程を担う装置部分であってもよい。
【００１３】
突起形成装置に使用する加工治具としては、耐熱性、耐摩耗性、濡れ性が低い（被加工材と接着しない）ことが要求され、具体的材料としてはステンレス（例えばＳＵＳ鋼）、工具鋼（例えばＳＫ鋼）、超合金（Ｎｉ系、Ｆｅ系、Ｃｏ系）、セラミックス（ＣＢＮ（立方晶ボロンナイトライド）、ＺｒＯ２、ＳｉＣ、Ｓｉ３Ｎ４、ＳｉＡＬＯＮ、Ａｌ２Ｏ３及びこれらの複合材料）、金属とセラミックスの複合材（例えばサーメット）が使用できる。
【発明の効果】
【００１４】
本発明は、回り止め機能を有しており、回り止めが求められる広い用途に利用でき、かつ突起及びその近傍の金属部材の表面領域が他の領域である内部領域より微細化された組織になっているため、機械的特性の優れた突起を実現できる。
【００１５】
また、本発明は、回転ツールと金属部材の摩擦熱及び摩擦攪拌によって発現する超塑性により金属部材の塑性流動を利用して回転ツールと加工治具の間に形成される間隙を充填する方法を利用するため、金属部材と同一材料でかつ表面領域が微細組織の突起を数秒という短時間で形成出来、機械的特性の優れた突起を実現することが出来る。
【００１６】
更に、本発明は、金属部材にそれと同一材料からなり突起を形成するものであって、高さ方向に伸びる中空部を有し、金属部材の塑性流動によって形成される突起形成の特性を活かすことで、外形形状の断面がねじ状の形態のようなねじ機能以外の多様な形状の内の１つの、機械的特性の優れた突起を持つ金属部品を簡便に形成することが出来る。
【図面の簡単な説明】
【００１７】
【図１】本発明実施例の突起を有する金属部品の第１の実施例を示す概略断面図である。
【図２】本発明実施例の突起を有する金属部品の第２の実施例を示す概略断面図である。
【図３】本発明実施例の突起を有する金属部品の第３の実施例を示す概略断面図及び概略平面図である。
【図４】本発明実施例の金属部材に突起を形成する方法の第１の実施例を説明する概略断面図である。
【図５】本発明実施例の金属部材に突起を形成する方法の作用を説明する概略拡大図である。
【図６】本発明実施例の金属部材に形成した突起の機械的特性が高い点を説明する概略断面度である。
【図７】本発明実施例の金属部材に形成した突起の付け根部分の組織状態を示す顕微鏡写真である。
【図８】本発明実施例の金属部材に突起を形成する方法の第２の実施例を説明する概略断面図である。
【図９】本発明実施例の金属部材に突起を形成する本発明の実施例を説明する断面図である。
【図１０】本発明実施例の金属部材に突起を形成する本発明の他の実施例を説明する平面図である。
【図１１】本発明実施例の金属部材に突起を形成する方法を実行するために使用する突起形成装置の一例を示す概略正面図及び側面図である。
【発明を実施するための形態】
【００１８】
本発明実施例の突起を有する金属部品は、アルミニウム合金及びマグネシウム合金を金属部材として、その表面にそれと同一材料で一体に形成され突起を有し、突起は少なくとも一方が開口し高さ方向に伸びる中空部を有すると共に突起の外形状と中空部の内形状が異なっており、突起及びその近傍の金属部材の表面領域が他の領域より微細化された組織になっている。金属部材の表面に中空突起を形成する方法としては、突起の形状を決める加工治具と回転ツールを金属部材の一方側に配置し、回転ツールの摩擦攪拌による塑性流動を利用するのが最も簡便な方法である。マグネシウム及びマグネシウム系合金は軽量金属材で携帯型情報端末、家電製品、自動車部品、鉄道用車両等の金属部品として広く使用される傾向にある。
【００１９】
図１は、本発明実施例の突起を有する金属部品の第１の例を示す概略断面図で、金属部品１１は板状の金属部材１１１と金属部材１１１表面に一体に形成された突起１１２からなっている。突起１１２は外周面にねじ溝１１２ａが形成された有底で円筒状の中空部を有し、底部１１１ａは摩擦攪拌プロセス技術を利用して突起を形成する関係で金属部材１１１より薄くなっている。この突起１１２は外周面にねじ溝１１２ａが形成されているため、内周面の形状と外周面の形状が異なる形状になっている。この突起１１２を有する金属部品１１は他の部材と結合する場合に螺着を利用するため、点検・修理の際に結合を外し、再度結合すことできる利点がある。また、突起１１２の底部１１１ａを含む内周面及びその近傍が他の領域に比較して微細化された組織になっているため、機械的特性の優れた突起を実現できる。底部１１１ａは金属部材１１１の突起１１２を形成した側とは反対側表面の美観を良くすること及び高強度を保持するために寄与するが、金属部材１１１に貫通孔を設ける必要がある場合には美観及び強度が多少犠牲になるが底部１１１ａが存在しない構造にすることが出来る。
【００２０】
図２は、本発明実施例の突起を有する金属部品の他の例を示す概略断面図で、金属部品１１は板状の金属部材１１１と金属部材１１１表面に一体に形成された突起１１３からなっている。突起１１３は内周面にねじ溝１１３ａが形成された底無しで円筒状の中空部を有し、金属部材１１１の突起１１３に隣接する部分１１１ｂが摩擦攪拌プロセス技術を利用して突起を形成する関係で他の部分より薄くなっている。この突起１１３も内周面にねじ溝１１３ａが形成されているため、内周面の形状と外周面の形状が異なる形状で、他の部材との結合に螺着を利用しており、図１の突起と同様の利点を有している。また、突起１１３の外周面及びそれに連なる部分１１１ｂの表面及びその近傍が他の領域に比較して微細化された組織になっているため、機械的特性の優れた突起を実現できる。
【００２１】
図３は、本発明実施例の突起を有する金属部品の他の例を示す概略断面図で、金属部品１１は板状の金属部材１１１と金属部材１１１に一体に形成された突起１１４からなっている。突起１１４は有底で円筒状の中空部と角柱状の外周面を有し、この結果図３（ｂ）に示すように突起の高さ方向と直角をなす断面が真円をなす内周面１１４ａと略正方形をなす外周面１１４ｂを有している。突起１１４の内周面１１４ａで形成される円筒状の空間は摩擦攪拌プロセス技術を利用して突起１１４を形成する関係で金属部材側１１１側が有底で底部１１１ｃは金属部材１１１より薄くなっている。この突起１１４は内周面１１４ａの形状と外周面１１４ｂの形状が異なっているため、突起１１４を利用した結合部の突起に高さ方向と直角をなす面における回転を防止する利点を有している。また、突起１１４の底部１１１ｃを含む内周面及びその近傍が他の領域に比較して微細化された組織になっているため、機械的特性の優れた突起を実現できる。底部１１１ｃは金属部材１１１の突起１１４を形成した側とは反対側表面の美観を良くすること及び高強度を保持するために寄与するが、金属部材１１１に貫通孔を設ける必要がある場合には美観及び強度が多少犠牲になるが底部１１１ｃが存在しない構造にすることが出来る。
【００２２】
図４は、本発明実施例の金属部材に突起を形成する方法の他の例を説明する概略断面図である。１１１は板状の金属部材、１２は内周面にねじ溝１２１ａを形成した貫通孔１２１を有する加工治具、１３は加工治具１２の貫通孔１２１より小径を有する先端部１３ａが例えば略平坦な回転ツールで、図１に示す突起１１２を有する金属部品１１を製造する場合にはこれらを準備する必要がある。金属部材１１１に突起を形成する場合には、金属部材１１１を加工台（図示しない）上の所定位置に載置して機械的、静電的または真空吸着により固定し、金属部材１１１の突起を形成する予定個所に加工治具１２の貫通孔１２１を位置合わせして金属部材１１１上に加工治具１２を載置する（図４（ａ））。この時、回転ツール１３は加工治具１２の貫通孔１２１の近傍で待機した状態にある。次に回転ツール１３を回転しながら加工治具１２の貫通孔１２１内に案内し、その先端部１３ａを金属部材１１１の表面に所定の圧力で押圧する。回転ツール１３の先端部１３ａを回転しながら金属部材１１１の表面に押圧すると、回転ツール１３の先端部１３ａに当接している金属部材１１１の表面領域の組織が摩擦熱による温度上昇により金属部材１１１が軟化し、押圧下の回転ツール１３の回転により容易に攪拌され、強ひずみ加工状態になり、動的再結晶等により微細化する。このように微細化された組織は高温で塑性変形が容易になる超塑性的現象を発現する。超塑性的現象の発現により、塑性流動が生じ、更に、微細化していない領域でも高温状態下で、軟化して塑性流動する。塑性流動は後述するように、加工治具１２の貫通孔１２１の内周面と回転ツール１３の間に形成されている間隙に向かって流れ、ねじ溝１２１ａを含む間隙を充填して突起１１２を形成する（図４（ｂ））。回転ツール１３及び加工治具１２を金属部材１１１から離し、図１に示す突起１１２を有する金属部品１１が得られる（図４（ｃ））。加工治具１２を金属部材１１１から離すためには、加工治具１２の貫通孔１２１に形成したねじ溝１２１ａとこれによって金属部材１１１表面に形成された中空の突起１１２のねじ溝１１２ａが螺着した状態になっており、両者の螺着を解除する方向に両者を回転する必要がある。
【００２３】
図４に示す金属部材に突起を形成する方法において、図４（ｂ）において回転ツール１３を金属部材１１１の他方表面まで押圧すことにより、底部１１１ａが存在しない構造を得ることが出来る。その場合、加工治具１２の貫通孔１２１と回転ツール１３の間隔を、回転ツール１３が金属部材１１１を貫通した状態になった時に塑性流動によって略充填されるように設定しておく必要がある。
【００２４】
塑性流動によって突起が形成される理由を図５により説明する。図５は図４（ｂ）を拡大して示したもので、回転ツール１３の先端部１３ａに当接している金属部材１１１の表面領域１１１ａが超塑性的現象を発現して塑性流動を黒矢印方向Ｙ１１１ａに生じている状態を示している。一方、攪拌が生じない下部領域は摩擦熱による温度上昇により軟化しており、回転ツール１３による押圧力により塑性流動を白矢印方向Ｙ１１２ａに生じる（通常の熱間成形に近い）。超塑性的現象を発現している金属部材１１１の表面領域１１１ａは、その側方が超塑性的現象を発現していない周囲領域１１１ｂによって包囲されてＹ１２方向に押圧され、上方は回転ツール１３の先端部１３ａ及び加工治具１２によって矢印Ｙ１３及びＹ１２方向に押圧されており、黒矢印Ｙ１１１ａ及び白矢印Ｙ１１２ａ方向に押され、黒矢印Ｙ１１１ｂ及び白矢印Ｙ１１２ｂで示す加工治具１２の貫通孔１２１と回転ツール１３の開隙方向が唯一の流動方向になる。回転ツール１３による摩擦攪拌が継続されている時間に比例して開隙への流動は続き、突起１１２の高さが増加する。
【００２５】
金属部材に突起を形成する方法において重要な事項は、加工条件の設定である。マグネシウム、マグネシウム系合金、アルミニウム、アルミニウム系合金を被加工金属部材とし室温で加工する場合、加工治具の回転数は２００〜２００００ｒｐｍ、好ましくは２００〜５０００ｒｐｍ、押し込み圧力は５０ｋｇ／ｃｍ２以上が好ましい。
【００２６】
図６を用いて金属部材に形成した突起の機械的特性が優れている点を説明する。金属部材１１１の回転ツール１３によって摩擦攪拌された領域は微細化（動的再結晶等の発現）される。微細化された領域は高温で塑性変形が容易となり、超塑性的現象が発現して塑性流動が生じ、加工治具１２の貫通孔１２１と回転ツール１３の開に形成されるねじ溝を含む間隙内に流れ込みねじ溝を有する突起１１２を形成する。図６の突起１１２の内周面及び底面の近傍のハッチングで示した領域は摩擦攪拌によって微細化された組織を有する領域となっている。組織が微細化されると一般に機械的特性が向上する。金属部材に突起を形成する場合、金属部材と突起の連結個所に応力集中が起こり、この個所で機械的破損が生じることが多い。本発明の方法で突起を形成すると、微細化された組織が突起から突起と金属部材の連結個所を超えて金属部材にわたって存在しているため、機械的強度の向上が図れる。
【００２７】
図７は、突起を形成する方法で形成した突起の付け根部分（図６の突起１１２と底部１１１ａの連結部分）の組織状態を示す顕微鏡写真である。写真から、図６のハッチング出示した領域に対応する個所の組織が他に比較して微細化されていることが判る。
【００２８】
突起を形成する方法で形成した突起の機械的性質の一つである衝撃値を計測したところ次の結果を得た。試験機はテスター産業株式会社のアイゾット型衝撃試験装置（ＷＲ＝３ｋｇ・ｍ）を用い、室温（２０℃）にて同一条件で突起を形成する前の試料と突起を形成した試料の衝撃値を計測したところ、ＡＺ３１及びＺＫ６０Ａのいずれの場合においても素材の衝撃値より突起を形成した場合の方が大きい値を有することを確認した。
【００２９】
図４に示す金属部材に突起を形成する方法には突起の外周面にねじ溝を形成する点で代替技術が考えられる。代替技術としては、例えば、内周面にねじ溝１２１ａを形成した貫通孔１２１を有する加工治具１２上に金属部材１１１を載置して、貫通孔１２１に対応する金属部材１１１上に回転ツール１３を回転しながら押し当てる方法が考えられる。この代替技術は本発明の方法に比較して次のような問題点を有している。摩擦攪拌による組織微細化とその後の超塑性の発現は金属部材の回転ツールに当接している表面側で起こり、それによって塑性流動が容易となり突起が形成されることから、本発明では塑性流動による貫通孔１２１と回転ツール１３との間に形成される間隙の充填がスムーズに行われるが、代替技術では板厚方向全体で超塑性的流動が発現し塑性流動が容易となることはないので、設計通りの突起形成が難しい問題がある。上記に関連して本発明は金属部材の板厚に関係なく突起形成が可能であるが、代替技術では金属部材の板厚が小さくないと突起形成できない問題がある。板圧が小さいと突起の高さ及び厚さが不十分になる問題があり、実用的な突起が形成できない。金属部材に形成した突起は他の部材と結合するために使用されることから、突起を形成した裏面が自動車、電気製品等の表面側にするのが通常の使用法となる。本発明では突起を形成した裏面側が平坦面であるため商品の美観上問題がないが、代替技術では突起を形成した裏面側に回転ツールで形成された孔が残り、美観上の問題がある。本発明では突起形成に使用する回転ツールと加工治具を金属部材の一方側に配置するため、位置合わせ作業が簡単で金属部材が大寸法になっても突起形成が容易であるが、代替技術では回転ツールと加工治具が金属部材の両側に位置しているため位置合わせが難しく、大寸法の金属部材では突起形成装置が大型になる等の問題点がある。
【００３０】
図８は、本発明実施例の金属部材に突起を形成する方法の他の例を説明する概略断面図である。１１１は突起を形成する個所に予め貫通孔１１ａを形成した板状の金属部材、１２は平板部１２ａと外周面にねじ溝１２２ａを形成した円柱状の突起１２２を有する加工治具、１３は加工治具１２の突起１２２の外径より径が大きく突起１２２の高さより深い円筒状中空部１３ｂを有し，その先端部１３ａが略平坦な回転ツールで、図２に示す突起１１３を有する金属部品１１を製造する場合にはこれらを準備する必要がある。金属部材１１１に突起を形成する場合には、加工治具１２を、突起１２２を上方にして加工台（図示しない）上の所定位置に載置して機械的、静電的または真空吸着により固定し、金属部材１１１をその貫通孔１１ａに加工治具１２の突起１２２が貫通するように加工治具１２上に載置する（図８（ａ））。この時、回転ツール１３は加工治具１３の突起１２２の上方で待機した状態にある。次に回転ツール１３を回転しながらその円筒状中空部１３ｂ内に加工治具１２の突起１２２を案内するように、その先端部１３ａを金属部材１１１の表面に所定の圧力で押圧する。回転ツール１３の先端部１３ａを回転しながら金属部材１１１の表面に押圧すると、回転ツール１３の先端部１３ａに当接している金属部材１１１の表面領域の組織が摩擦熱による温度上昇により金属部材１１１が軟化し、押圧下の回転ツール１３の回転により容易に攪拌され、強ひずみ加工状態になり、動的再結晶等により微細化する。このように微細化された組織は高温で塑性変形が容易になる超塑性的現象を発現する。超塑性的現象の発現により、塑性流動が生じ、更に、微細化していない領域でも高温状態下で、軟化して塑性流動する。塑性流動は加工治具１２の突起１２２と回転ツール１３との間に形成されている間隙に向かって流れ、ねじ溝１２２ａを含む間隙を充填して突起１１３を形成する（図８（ｂ））。しかる後、回転ツール１３及び加工治具１２を金属部材１１１から離し、図２に示す突起１１３を有する金属部品１１１が得られる（図８（ｃ））。加工治具１２を金属部材１１１から離すためには、加工治具１２の突起１２２に形成したねじ溝１２２ａとこれによって金属部材１１１に表面に形成された突起１１３のねじ溝１１３ａが螺着した状態になっており、両者の螺着を解除する方向に両者を回転する必要がある。
【００３１】
この例で形成された突起１１３の外周面及びそれに隣接する金属部材１１１の厚さが減じられた部分１１１ｂは、回転ツール１３によって摩擦攪拌された領域は微細化されて機械的特性が向上した領域になっている。よって、機械的強度の硬い突起を有する金属部品を得ることができる。
【００３２】
図９は、本発明の実施例を説明する概略断面図である。本発明実施例は、上述した例を参照して構成される。１１１は板状の金属部材、１２は略正方形の貫通孔１２３を有する加工治具、１３は加工治具１２の貫通孔１２３に案内可能な外径を有し、貫通孔１２３の深さより大きい高さを有し、その先端部１３ａが略平坦な回転ツールで、図３に示す突起を有する金属部品１１を製造する場合にはこれらを準備する必要がある。
金属部材１１１に突起１１４を形成する場合には、金属部材１１１を加工台（図示しない）上の所定位置に載置して機械的、静電的または真空吸着により固定し、金属部材１１１の突起を形成する予定個所に加工治具１２の貫通孔１２３を位置合わせして金属部材１１１上に加工治具１２を載置する（図９（ａ））。この時、回転ツール１３は加工治具１３の貫通孔１２３の上方で待機した状態にある。次に回転ツール１３を回転しながら加工治具１２の貫通孔１２３内に案内し、その先端部１３ａを金属部材１１１の表面に所定の圧力で押圧する。回転ツール１３の先端部１３ａを回転しながら金属部材１１１の表面に押圧すると、回転ツール１３の先端部１３ａに当接している金属部材１１１の表面領域の組織が摩擦熱による温度上昇により金属部材１１１が軟化し、押圧下の回転ツール１３の回転により容易に攪拌され、強ひずみ加工状態になり、動的再結晶等により微細化する。このように微細化された組織は高温で塑性変形が容易になる超塑性的現象を発現する。超塑性的現象の発現により、塑性流動が容易となり、更に、微細化していない領域でも高温状態下で、軟化して塑性流動する。塑性流動は後述するように、加工治具１２の貫通孔１２３の内周面と回転ツール１３との間に形成される間隙に向かって流れ、間隙を充填して突起１１４を形成する（図９（ｂ））。しかる後、回転ツール１３及び加工治具１２を金属部材１１１から離し、図３に示す突起１１４を有する金属部品１１１が得られる（図９（ｃ））。
【００３３】
この実施例で形成された突起１１４の底部１１１ｃを含む内周面及びその近傍が他の領域に比較して微細化された組織になっているため、機械的特性の優れた突起を実現できる。よって、機械的強度が良好な突起を有する金属部品を得ることができる。
【００３４】
図９に示す金属部材に突起を形成する方法において、図９（ｂ）において回転ツール１３を金属部材１１１の他方表面まで押圧すことにより、底部１１１ｃが存在しない構造を得ることが出来る。その場合、加工治具１２の貫通孔１２３と回転ツール１３の間隔を、回転ツール１３が金属部材１１１を貫通した状態になった時に塑性流動によって略充填されるように設定しておく必要がある。
【００３５】
図１０は、図９に示した突起を有する金属部品の異なる本発明実施例を示す平面図である。
（ａ）は突起の高さ方向と直角をなす断面が真円をなす内周面１１４ａと楕円形をなす外周面１１４ｂを有する例を、（ｂ）は突起の高さ方向と直角をなす断面が真円をなす内周面１１４ａと外周面１１４ｂからなり、外周面１１４ｂの一部が直線で切り取られた部分１１４ｃを有する例を、（ｃ）は突起の高さ方向と直角をなす断面が真円をなす内周面１１４ａと外周面１１４ｂからなり、外周面１１４ｂの一部に切欠部１１４ｄを有する例を、（ｄ）は突起の高さ方向と直角をなす断面が真円をなす内周面１１４ａと外周面１１４ｂからなり、外周面１１４ｂの一部に突出部１１４ｅを有する例を、（ｅ）は突起の高さ方向と直角をなす断面が真円をなす内周面１１４ａと幅広の十字形をなす外周面１１４ｂを有する例を、（ｆ）は突起の高さ方向と直角をなす断面が真円をなす内周面１１４ａと六角形をなす外周面１１４ｂを有する例をそれぞれ示している。（ｂ）、（ｃ）及び（ｄ）において、直線で切り取られた形状、切欠部及び突出部は複数個設けても、また組み合わせて形成しても良い。これらは代表的な例を示したもので、これらに限定されるものではない。（ｆ）に示す六角形をなす外周面１１４ｂは多角形の一例を示したもので、これに限定されるものでなく、例えば４角形、８角形、１２角形など多角形の範疇に入るものなら何れでもよい。外形面を多角形にすると、塑性流動による金属の充填が隅々まで十分に行われ高強度の突起を形成出来る利点がある。
【００３６】
これらの例によれば、突起は、内形面を形成する内部領域が外形面を形成する表面領域に比べて微細化された組織形態とされ、突起の高さ方向と直角をなす断面が、真円の内形および楕円の外形形状に、真円の内形および円形部と円形部の一部に形成された直線部との外形形状に、真円の内形および円形部と円形部の一部に形成された切欠け部との外形形状に、真円の内形および十字形の外形形状に、真円の内形および４角の外形形状に、真円の内形および６角の外形形状に、真円の内形および８角の外形形状に、または真円の内形および１２角の外形形状に形成される。
【００３７】
図１１は、本発明金属部材に突起を形成する方法を実行するために使用する突起形成装置の一例を示す概略正面図及び側面図である。図において、５１は装置を設置する基台、５２は基台５１に固定されたフレーム、５３はフレーム５２に水平面でＸＹ方向に移動可能に支持されたワーク保持ヘッド、５３１はワーク保持ヘッド５３の表面付近に埋設された温度・圧力センサー、５４はワーク保持ヘッド５３を上下方向に移動する駆動軸で図示せぬ駆動モータで駆動される。５５はワーク保持ヘッド５３に支持されたワークホルダー、５６は図４、図８および図９に示す回転ツール、５７は回転ツール５６を保持するツールホルダー、５８はツールホルダー５７を支持すると共にツールホルダー５７を上下方向に移動するツールホルダー駆動モータ、５８１はツールホルダー駆動モータに支持された定速度・低荷重制御装置、５９はフレーム５２に支持され、ツールホルダー駆動モータ５８を支持し、回転ツール５６を回転駆動するツール回転モータである。
【００３８】
かかる構成の突起形成装置を用いて金属部材に突起を形成する場合には、ワークホルダー５５上に金属部材と加工治具を組み合わせて載置固定し、ワーク保持ヘッド５３をＸＹ方向に移動して金属部材の突起を形成する位置を回転ツール５６に対向させる。次にツール回転モータ５９によって回転ツール５６を回転しながらツールホルダー駆動モータ５８によってツールホルダー５７を下方に移動して、回転ツール５６を金属部材表面に所定圧力で接触させる。これによって摩擦熱により金属部材の表面に塑性流動を生じさせて突起を形成する。突起が形成されるとツールホルダー駆動モータ５８によってツールホルダー５７を上方に移動させて回転ツール５６を金属部材及び突起から離間し、ツール回転モータ５９を停止して回転ツール５６を停止する。
【００３９】
回転ツール５６を所定圧力で金属部材表面に接触させるための制御方法として圧力制御と位置制御が利用できる。圧力制御は一定荷重負荷により安定したボス高さ制御が可能になる利点があるが、システム構成が複雑になる欠点がある。具体的には、ひずみゲージ及びロードセルをステージ及び回転軸に装着することによって実現する。また、熱影響によりボス成形時の負荷荷重の変化が考えられ、この対策が必要である。位置制御はステージ及び回転軸をサーボモーター等で制御することで実現でき、制御が比較的容易である利点を持っている。しかし、提供される被加工材の板厚が均一でないと、ボス寸法精度（高さ）が低下する欠点がある。その解決策としては、レーザー変位計により常に板厚管理を行って、位置をボス成形ごとに調整する方法がある。
【００４０】
本発明金属部材に突起を形成する方法及び突起形成装置並びにそれによって製造された突起を有する金属部品は、実施例で説明された方法及び構成に限定されるものではなく、本発明の技術的思想の範囲内で種々の変形が可能である。
【符号の説明】
【００４１】
１１  金属部品、
１１１  金属部材、
１１２、１１３、１１４  突起、
１２  加工治具、
１３  回転ツール、
１１２ａ、１１３ａ１３ａ  ねじ溝、
１１４ａ  内周面、
１１４ｂ  外周面
【図１】
0006004383.tif 000002
【図２】
0006004383.tif 000003
【図３】
0006004383.tif 000004
【図４】
0006004383.tif 000005
【図５】
0006004383.tif 000006
【図６】
0006004383.tif 000007
【図７】
0006004383.tif 000008
【図８】
0006004383.tif 000009
【図９】
0006004383.tif 000010
【図１０】
0006004383.tif 000011
【図１１】
0006004383.tif 000012